(57)【要約】【課題】懸濁溶液（セメントミルク）とした場合の沈降抵抗性が高く、流水下でも注入材成分が流されにくく、浸透性と耐久性に優れた地盤注入用水硬性セメント組成物およびそれを用いた地盤改良工法を提供する。【解決手段】ブレーン比表面積で７０００〜１６０００ｃｍ２／ｇ、メジアン径で１〜７μｍの高炉スラグ微粉末１００部、高炉スラグ微粉末１００部に対して、下記（１）から（３）の条件をすべて満たす分級セメント５〜３０部、さらに、前記高炉スラグ微粉末と分級セメントの合計１００部に対して０．１〜３部のポリアクリル酸系分散剤を含有してなる分散剤（メラミン系分散剤を含有してもよい）を含有することを特徴とする地盤注入用水硬性セメント組成物である。（１）炭酸カルシウムを分級セメント１００部中６〜２０部含有することを特徴とする分級セメント（２）ブレーン比表面積が７０００〜１６０００ｃｍ２／ｇであることを特徴とする分級セメント（３）メジアン径が１〜７μｍであることを特徴とする分級セメント  また、前記地盤注入用水硬性セメント組成物に水を加え練り混ぜたセメントミルクであり、このセメントミルクを地盤内に注入する地盤改良工法である。【選択図】なし【特許請求の範囲】
【請求項１】
ブレーン比表面積で７０００〜１６０００ｃｍ２／ｇ、メジアン径で１〜７μｍの高炉スラグ微粉末１００部、高炉スラグ微粉末１００部に対して、下記（１）から（３）の条件をすべて満たす分級セメント５〜３０部、さらに、前記高炉スラグ微粉末と分級セメントの合計１００部に対して０．１〜３部のポリアクリル酸系分散剤を含有してなる分散剤を含有することを特徴とする地盤注入用水硬性セメント組成物。
（１）炭酸カルシウムを分級セメント１００部中６〜２０部含有することを特徴とする分級セメント
（２）ブレーン比表面積が７０００〜１６０００ｃｍ２／ｇであることを特徴とする分級セメント
（３）メジアン径が１〜７μｍであることを特徴とする分級セメント
【請求項２】
さらに、前記分散剤がメラミン系分散剤を含有することを特徴とする請求項１記載の地盤注入用水硬性セメント組成物。
【請求項３】
前記ポリアクリル酸系分散剤が下記一般式（I）の単量体を含む共重合体であることを特徴とする請求項１記載の地盤注入用水硬性セメント組成物。
ＣＨ2＝Ｃ（Ｒ1）ＣＯＯ（Ｒ2Ｏ）nＲ3            （I）
（式中、Ｒ1は水素原子又はメチル基、Ｒ2Ｏは炭素数２〜４のオキシアルキレン基、ｎは５〜４０の整数、Ｒ3は水素原子又は炭素数１〜５のアルキル基を示す。）
【請求項４】
請求項１〜３のいずれか１項記載の地盤注入用水硬性セメント組成物に水を加え練り混ぜたことを特徴とするセメントミルク。
【請求項５】
前記地盤注入用水硬性セメント組成物に水を加え練り混ぜたセメントミルクの６０分静置後のブリーディング率が２％以下を示すことを特徴とする請求項４記載のセメントミルク。
【請求項６】
請求項４記載のセメントミルクを地盤内に注入する地盤改良工法。
【請求項７】
液状化対策を目的とした地盤改良に用いることを特徴とする請求項６記載の地盤改良工法。
【発明の詳細な説明】
【技術分野】
【０００１】
本発明は地盤注入用水硬性セメント組成物およびそれを用いた地盤改良工法に関する。
【背景技術】
【０００２】
地盤改良方法の一種として、軟弱な地盤を強固にするためにロッドを介して地中に硬化性を有する薬剤を注入する薬液注入工法があり、数多くの薬液注入材が知られている。たとえば、水ガラス系注入材、特殊シリカ系注入材、高分子系注入材、およびセメント、粘土、スラグなどの懸濁型注入材などが挙げられる。上記薬液注入材を用いた薬液注入工法では、ジェットグラウト工法のような高圧の噴流によって地盤を乱しながら改良する工法と異なり、極力地盤を乱さないで改良できること、設備がコンパクトであることが特徴であることから多くの実績がある。薬液注入材には、溶液型と懸濁型があり、高い浸透性が要求される場合は溶液型を用いる場合がある。しかし、溶液型の薬液注入材は、浸透性は高いが、得られる硬化体自体の強度が小さく、硬化体の収縮も大きいことから長期的な耐久性に課題が生じる場合があった。一方、懸濁型の薬液注入材は、水硬性を示すセメントやスラグなどを成分とするものは、比較的高い強度発現が期待でき、長期的な耐久性も確保しやすいという利点はあるが、浸透性が低いといった課題が生じていた。また、懸濁型の場合は、粒子をもった薬液であるため、静置すると直ぐに粒子が沈降し、実施工中に注入ホース内の閉塞等のトラブルが発生する場合があった。【０００３】
懸濁型の薬液注入材としては、微粉末化したセメントクリンカーと高炉スラグにポリカルボン酸系分散剤を必須成分とする注入材組成物が知られている。（例えば、特許文献１、２、３参照）。これら技術は、特定のポリカルボン酸系分散剤を用いることで、浸透性を向上させた注入材組成物を提供するものであるが、セメント中の炭酸カルシウムや炭酸カルシウムの含有割合についての記載がなく、注入材組成物を静置したときの沈降防止性能についての記載がなく、耐久性に関する実施例がない。【０００４】
一方、ゲル化時間を有する注入材料としては水ガラス、固化剤、及びブレーン8,000cm2/g以上の微粉末高炉スラグを含有してなる注入材料等も知られている（例えば、特許文献４、５、６参照）。【０００５】
特許文献４は、微粉スラグを併用することでゲル強度の高い硬化体が数十秒から数分レベルで得られることを示しているが、圧縮強度のみの評価であり、水ガラスの配合量も多く、水ガラスを主体とするものである。また、粒子の沈降防止性能や浸透性についての記述もない。【０００６】
特許文献５は、モル比が２．８〜４．０の範囲にある水ガラスと、平均粒子径が10μｍ以下で比表面積が5000cm2/ｇ以上、好ましくは8000cm2/ｇ以上の微粒子スラグと、必要に応じて、さらにセメントを含有させた注入材に関する技術である。この文献では、水ガラスの使用量が多く、圧縮強度と浸透性に関する記載はあるが、粒子の沈降防止性能に関する記述はない。【０００７】
特許文献６は、微粒子スラグおよび微粒子セメントの混合物を含む懸濁型グラウトからなり、これらスラグおよびセメントの平均粒径がそれぞれ10μｍ以下、比表面積がそれぞれ5000cm2/g 以上であり、セメントの混合比率が50％以下であることを特徴とするもので、さらに前記懸濁型グラウトに水ガラスおよび／またはアルカリ材を含有することを特徴とする技術である。この文献でも、文献５と同様に、水ガラスの使用量が多く、浸透性に関する記載はあるが、硬化体の評価として圧縮強度のみの評価である。【０００８】
さらに、特許文献７には、水、微粒子水砕スラグ、アルカリ刺激剤、分散剤、水に溶解又は分散して粘性を与える高分子物質、及び必要により固結性改良剤を含有してなることを特徴とする懸濁型地盤改良材に関する技術が示されている。この文献では、浸透性や沈降防止性能についての記載はあるが、硬化体の特性に関する開示がなされておらず、地盤に注入し固結したときの補強性能がわからない。
【先行技術文献】
【特許文献】
【０００９】
【特許文献１】特開２００７−２３８４２８号公報
【特許文献２】特開２００７−２３８９２５号公報
【特許文献３】特開２００４−１７５９８９号公報
【特許文献４】特開平０２−１６７８４８号公報
【特許文献５】特開平０７−２２９１３７号公報
【特許文献６】特開平０７−２８６１７３号公報
【特許文献７】特開２００５−３４４０７８号公報
【発明の概要】
【発明が解決しようとする課題】
【００１０】
本発明は、練り混ぜた懸濁溶液（セメントミルク）を静置しても粒子の沈降抵抗性が高く、流水下でも注入材成分が流されにくく、浸透性と耐久性に優れた地盤注入用水硬性セメント組成物およびそれを用いた地盤改良工法を提供することを課題とする。
【課題を解決するための手段】
【００１１】
本発明は、上記の課題を解決するために、以下に述べる本発明１〜７の手段を採用する。
本発明１は、ブレーン比表面積で７０００〜１６０００ｃｍ２／ｇ、メジアン径で１〜７μｍの高炉スラグ微粉末１００部、高炉スラグ微粉末１００部に対して、下記（１）から（３）の条件をすべて満たす分級セメント５〜３０部、さらに、前記高炉スラグ微粉末と分級セメントの合計１００部に対して０．１〜３部のポリアクリル酸系分散剤を含有してなる分散剤を含有することを特徴とする地盤注入用水硬性セメント組成物である。
（１）炭酸カルシウムを分級セメント１００部中６〜２０部含有することを特徴とする分級セメント
（２）ブレーン比表面積が７０００〜１６０００ｃｍ２／ｇであることを特徴とする分級セメント
（３）メジアン径が１〜７μｍであることを特徴とする分級セメント
本発明２は、さらに、前記分散剤がメラミン系分散剤を含有することを特徴とする本発明１の地盤注入用水硬性セメント組成物である。
本発明３は、前記ポリアクリル酸系分散剤が下記一般式（I）の単量体を含む共重合体であることを特徴とする本発明１又は２の地盤注入用水硬性セメント組成物である。
ＣＨ2＝Ｃ（Ｒ1）ＣＯＯ（Ｒ2Ｏ）nＲ3            （I）
（式中、Ｒ1は水素原子又はメチル基、Ｒ2Ｏは炭素数２〜４のオキシアルキレン基、ｎは５〜４０の整数、Ｒ3は水素原子又は炭素数１〜５のアルキル基を示す。）
本発明４は、本発明１〜３のいずれかの地盤注入用水硬性セメント組成物に水を加え練り混ぜたことを特徴とするセメントミルクである。
本発明５は、前記水硬性セメント組成物に水を加え練り混ぜたセメントミルクの６０分静置後のブリーディング率が２％以下を示すことを特徴とする本発明４のセメントミルクである。
本発明６は、本発明４又は５のセメントミルクを地盤内に注入する地盤改良工法である。
本発明７は、液状化対策を目的とした地盤改良に用いることを特徴とする本発明６の地盤改良工法である。
なお、本明細書中の部や％は、特記しない限り、質量部や質量％をいう。
【発明の効果】
【００１２】
本発明の地盤注入用水硬性セメント組成物は浸透性に優れ、地盤改良等の効果を奏することができる。
【発明を実施するための形態】
【００１３】
本発明において使用する高炉スラグ微粉末は、ブレーン比表面積で７０００〜１６０００ｃｍ２／ｇ、メジアン径で１〜７μｍであり、銑鉄を製造するときに発生する鉄鋼スラグを粉砕して製造される。一般的な高炉セメントやコンクリート用混和材として用いられているものである。ブレーン比表面積はＪＩＳ  Ｒ  ５２０１のブレーン空気透過装置で測定した値であり、７０００〜１６０００ｃｍ２／ｇであ。
高炉スラグ微粉末は、７０００ｃｍ２／ｇ未満であると、ブリーディング率が大きくなり、十分な浸透性を得ることができない場合があり、１６０００ｃｍ２／ｇを越えると製造コストがかかり過ぎて実用的でない。
高炉スラグ微粉末のメジアン径は、１〜７μｍが好ましい。たとえば、メジアン径はレーザー回折式粒度分布測定機により測定できる。１μｍ未満である製造コストがかかりすぎ実用的でなく、７μｍを越えると、ブリーディング率が大きくなり、浸透性を阻害するおそれがある。
【００１４】
本発明において使用する分級セメントは、セメントを分級設備を用いて粒度調整したものである。分級セメント１００部中、炭酸カルシウムを６〜２０部含有するものであり、１０〜１５部含有することが好ましい。
本発明は、分級セメント１００部中、炭酸カルシウムを６〜２０部含有することにより、沈降防止性能と耐久性といった、一見両立し難い特性を具備する。６部未満では、十分な沈降防止性能が得られず、２０部を超えると粘度が大きくなり、強度が小さくなる。
分級セメントに含有する炭酸カルシウムは、分級によって細かい粒子となって存在するために、反応性が良好となる。炭酸カルシウムは、通常セメントのフィラーやコンクリートを製造するときの砂の一部として利用されている。通常利用されている炭酸カルシウム（石灰石微粉末）の粉末度は４０００〜６０００ｃｍ２／ｇであるのでそれよりも細かく反応活性が高く強度増進の効果も期待できる。また、セメントに含まれるカルシウムアルミネート（３ＣａＯ・Ａｌ２Ｏ３）と反応しモノカーボネートやヘミカーボネートを生成する。セッコウも同様にセメントに含まれるカルシウムアルミネート（３ＣａＯ・Ａｌ２Ｏ３）と反応しエトリンガイトを生成するが、炭酸カルシウムが特定量存在するとモノカーボネートやヘミカーボネートの反応が卓越するため、生成したエトリンガイトがモノサルフェートへ転化する反応が抑制され耐久性が確保されやすくなる効果も付与されると考えられる。
【００１５】
分級セメントは、普通ポルトランドセメント、早強ポルトランドセメント、低熱ポルトランドセメント、中庸熱ポルトランドセメント、耐硫酸塩セメントなどのポルトランドセメントいずれも使用可能であり、分級によって上記本発明１に示す（１）および（２）の条件にあえば使用可能である。また、フライアッシュセメントやシリカセメントなどの混合セメントも同様であり、アルミナセメントなどの耐火セメントも同様である。
分級セメントの粉末度は、高炉スラグ微粉末と同様に７０００〜１６０００ｃｍ２／ｇであり、９０００〜１６０００ｃｍ２／ｇが好ましい。７０００ｃｍ２／ｇ未満では、ブリーディング率が大きくなり、十分な浸透性を得ることができない場合があり、１６０００ｃｍ２／ｇを越えると製造コストがかかり過ぎて実用的でない。
分級セメントのメジアン径は、１〜７μｍが好ましい。たとえば、メジアン径はレーザー回折式粒度分布測定機により測定できる。１μｍ未満である製造コストがかかりすぎ実用的でなく、７μｍを越えると、ブリーディング率が大きくなり、浸透性を阻害するおそれがある。
【００１６】
分級セメントの割合は高炉スラグ微粉末１００部に対して５〜３０部であり、１０〜２５部が好ましい。５重量部未満であると十分な強度発現性を得ることができない場合があり、３０重量部を越えると浸透性を阻害するおそれがある。
【００１７】
本発明の分散剤は、ポリアクリル酸系分散剤を含有する。
本発明のポリアクリル酸系分散剤とは、懸濁溶液としたときの粒子の沈降を抑制する効果と、浸透性を付与する効果を発揮するものである。下記一般式（I）の単量体を含む共重合体であることを特徴とするものである。
ＣＨ2＝Ｃ（Ｒ1）ＣＯＯ（Ｒ2Ｏ）nＲ3            （I）
ここで、式（I）中、Ｒ１は水素原子又はメチル基を示し、Ｒ２Ｏは炭素数２〜４のオキシアルキレン基、例えば、−ＣＨ２ＣＨ２Ｏ−、−ＣＨ２ＣＨ２ＣＨ２Ｏ−、−ＣＨ２ＣＨ（ＣＨ３）Ｏ−、−ＣＨ２ＣＨ（ＣＨ２ＣＨ３）Ｏ−、−ＣＨ２ＣＨ２ＣＨ２ＣＨ２Ｏ−等が挙げられる。ｎはオキシアルキレン基の付加モル数を示し、５〜４０の整数であり、好ましくは７〜３５、より好ましくは９〜３０である。付加モル数（ｎ）が小さすぎると分散力が不十分となる。一方、大きすぎると高融点の固体となり、ハンドリングが困難となる。
また、Ｒ3は水素原子又は炭素数１〜５のアルキル基を示し、例えばメチル基、エチル基、プロピル基、ブチル基などが挙げられる。
単量体の例としては、アルキレンオキサイドの付加モル数が５〜４０モルのポリエチレングリコールモノ（メタ）アクリレート、ポリプロピレングリコールモノ（メタ）アクリレート、ポリブチレングリコールモノ（メタ）アクリレート、メトキシポリエチレングリコール（メタ）アクリレート、メトキシポリプロピレングリコール（メタ）アクリレート、メトキシポリブチレングリコール（メタ）アクリレート、エトキシポリエチレングリコール（メタ）アクリレート、エトキシポリプロピレングリコール（メタ）アクリレート、エトキシポリブチレングリコール（メタ）アクリレート、プロポキシポリエチレングリコール（メタ）アクリレートなどが挙げられ、これらの１種を単独で又は２種以上を組み合わせて用いることができる。一般式（I）で示される単量体が含まれていれば、他の化学構造を有する単量体成分と組み合わせた共重合体を使用してもよい。
これらの中では、沈降防止性能や浸透性能の面で、メトキシポリエチレングリコール（メタ）アクリレートやメトキシポリプロピレングリコール（メタ）アクリレートを含む共重合体が好ましい。
【００１８】
本発明の分散剤は、ポリアクリル酸系分散剤の他に、メラミン系分散剤を含有してもよい。
本発明のメラミン系分散剤とは、たとえば、メラミンを亜硫酸塩及びホルムアルデヒドでスルホン化した後、更にホルムアルデヒドで縮合させる方法などによって得られる分散剤である。メラミンスルホン酸ホルムアルデド縮合物のナトリウム、カリウム等のアルカリ金属塩、カルシウム、マグネシウム等のアルカリ土類金属塩等を用いることもできる。
本発明のメラミン系分散剤はポリアクリル酸系分散剤と併用して使用する。併用する場合、メラミン系分散剤の割合は、ポリカルボン酸系分散剤１００部に対して、１０〜１０００部が好ましく、３０〜６００部がより好ましい。１０部未満であると、粒子の沈降防止性能が相乗的に向上する効果が得られない場合があり、１０００部を越えると、沈降防止性能を阻害する場合がある。
メラミン系分散剤と併用することで、ポリアクリル酸系分散剤単独で使用するよりも、練混ぜ直後からのブリーディング率を低減する効果が大きくなる作用を見出している。よって、粒子の分散性能が長時間に渡って向上するため、模擬地盤に対する浸透性も良好となり、均一に水硬性を示す粒子が地盤内に分散することから、より強固で均一な改良体を得ることができる。
【００１９】
分散剤の使用量は、高炉スラグ微粉末と分級セメントの合計１００部に対して０．１〜３部であり、０．３〜２部が好ましい。０．１部未満であると十分な沈降防止性能と浸透性が得られず、３部を越えても効果が頭打ちとなる。
【００２０】
なお、本発明の地盤注入用水硬性セメント組成物には、公知のセメント混和剤（材）を本来の性能に悪影響を与えない範囲で併用することができる。例えばＡＥ剤、ＡＥ減水剤、高性能減水剤、高性能ＡＥ減水剤、流動化剤、凝結遅延剤、早強剤、消泡剤、増粘剤、防水剤（材）、膨張剤（材）、急硬材、収縮低減剤（材）、防錆剤、セメント混和用ポリマーエマルジョン、粘土鉱物などが挙げられる。
【００２１】
本発明の地盤注入用水硬性セメント組成物は、水を加えてミルク状にして施工する。加える水の量が多くなるほど浸透性が良くなるが材料分離が助長され圧送ホース内で閉塞するおそれがあり、少なければ、セメントミルクの粘度が大きくなりすぎて浸透性を阻害する。使用する水の最適範囲は、高炉スラグ微粉末、分級セメント、および分散剤の合計１００部に対して、４００〜１５００部が好ましく、７００〜１２００部がより好ましい。使用する水量が上記の範囲であると、土木学会基準（JSCE Ｆ-522）の方法で、セメントミルクの６０分後のブリーディング率が２％以下とすることが可能となる。ブリーディング率が２％を越えると、注入材の圧送を６０分以上停止し、再始動を行なった場合に閉塞を起こす場合がある。
本発明の地盤注入用水硬性セメント組成物に水を加えて練混ぜる時間は、特に限定するものではないが、グラウトミキサーに所定量の水を加え本発明の地盤注入用水硬性セメント組成物を投入してから１〜３分間練り混ぜればよい。
【００２２】
注入箇所としては、軟弱な地盤の改良であれば特に限定するものではなく、たとえば、港湾、護岸、空港などの構造物、地盤の悪い都市部や山間部などの各種構造物が立地している地盤に適用でき、止水や遮水グラウト、ヒービング防止グラウト、沈下防止グラウト、ブロー防止グラウト、土圧軽減グラウト、支持力増加グラウト、吸出し防止グラウトなどを目的として使用できる。浸透性が良好であるため、礫を含むような砂質土地盤への適用も可能であり、液状化防止対策としても有効に機能する。
【００２３】
本発明の施工方法は、特に限定するものではなく、通常の薬液注入で使用している施工設備を用いることができ、通常実施している注入設計と施工方法に準拠すればよい。たとえば、ミキサーで調整したセメントミルクをポンプでホースを介して圧送し、地中に配置したロッドを介して注入材を注入する方法が挙げられる。その際に使用するロッドは、特に限定するものではないが、単管ロッド、単管ストレーナロッド、二重管ロッド、二重管のダブルパッカー方式ロッドなどが使用できる。
本発明の地盤注入用水硬性セメント組成物は、基本的には１ショットで注入を行なうが、地盤の状態や目的に応じて、市販されている凝結促進剤や他の各種混和材を別に圧送して１．５ショットや２ショット方式で施工することもできる。
【実施例１】
【００２４】
高炉スラグ微粉末１００部に対して分級セメントを表１に示すように変え、高炉スラグ微粉末と分級セメントの合計１００部に対して表１に示す分散剤を１．０部加え地盤注入用水硬性セメント組成物を調整した。この地盤注入用水硬性セメント組成物１００部に対して８５０部となるように水を加え２分間グラウトミキサーで練り混ぜた。得られたセメントミルクの粘度、ブリーディング率、浸透性、圧縮強度を測定した。結果を表１に示す。【００２５】
＜使用材料＞
高炉スラグ微粉末ａ：市販の高炉スラグ微粉末、ブレーン比表面積１０５００ｃｍ２／ｇ、メジアン径３．６μｍ
分級セメントｅ：普通ポルトランドセメントと炭酸カルシウムを混合後、分級した分級セメント、ブレーン比表面積９７００ｃｍ２／ｇ、メジアン径４．１μｍ、炭酸カルシウム含有量１１．３％
分散剤Ａ：市販のポリアクリル酸系分散剤（メトキシポリエチレングリコールメタクリレート系）、一般式（I）において、Ｒ１はメチル基、Ｒ２Ｏは炭素数２のオキシエチレン基、Ｒ３はメチル基。
分散剤Ｂ：分散剤Ａ１００部に対して日本シーカ社製のメラミン系分散剤３００部配合した分散剤【００２６】
＜測定方法＞
粘度：Ｂ型回転粘度計を用いて測定  粘度は練り上がり直後、３時間後、６時間後に測定した。測定時の温度は２５℃。
ブリーディング率：ＪＳＣＥ−Ｆ５２２−１９９９プレパックドコンクリートの注入モルタルのブリ−ディング率および膨張率試験方法(ポリエチレン袋方法)に準拠した。測定は０．５時間後、１時間後、２時間後とした。測定時の温度は２５℃
浸透性：ＪＧＳ０８３１−２０００に示す薬液注入による安定処理土の供試体作成方法に準拠した。直径５０ｍｍ高さ１０００ｍｍのアクリルパイプに豊浦砂を充填して水締めした模擬地盤に0.05MPaの注入圧でセメントミルクを注入したときの浸透状況を観察した。
圧縮強度：浸透性試験を行ったアクリルパイプを高さ１００ｍｍになるように切断し、アクリルパイプ内から硬化したサンドゲルを取り出し圧縮強度を測定した。測定材齢は２８日。【００２７】
【表１】
2011027890.tif 000002
【００２８】
表１より、本発明の高炉スラグ微粉末に分級セメントを特定量配合し、ポリアクリル酸系分散剤を併用することで、ブリーディング率が小さい注入材セメントミルクを製造することができ、優れた浸透性を示し、浸透後のサンドゲルの圧縮強度も良好に発現することがわかる。特に、ポリアクリル酸系分散剤とメラミン系分散剤を含有する分散剤Ｂを用いることで、よりブリーディング率が低減し、強度発現性も向上していることがわかる。
【実施例２】
【００２９】
ブレーン比表面積の異なる高炉スラグ微粉末１００部に対してブレーン比表面積の異なる分級セメントを１５部、高炉スラグ微粉末と分級セメントの合計１００部に対して分散剤Ａを１．０部加え地盤注入用水硬性セメント組成物を調整した。この地盤注入用水硬性セメント組成物１００部に対して８５０部となるように水を加え２分間グラウトミキサーで練り混ぜた。得られたセメントミルクの粘度、ブリーディング率、浸透性、圧縮強度を測定した。結果を表２に示す。【００３０】
＜使用材料＞
高炉スラグ微粉末ｂ：ブレーン比表面積６１００ｃｍ２／ｇ、メジアン径７．４μｍ
高炉スラグ微粉末ｃ：ブレーン比表面積８２００ｃｍ２／ｇ、メジアン径：４．８μｍ
高炉スラグ微粉末ｄ：ブレーン比表面積１５５００ｃｍ２／ｇ、メジアン径：１．６μｍ
分級セメントｆ：普通ポルトランドセメントと炭酸カルシウムを混合後、分級した分級セメント、ブレーン比表面積６０５０ｃｍ２／ｇ、メジアン径８．６μｍ、炭酸カルシウム含有率９．９％
分級セメントｇ：普通ポルトランドセメントと炭酸カルシウムを混合後、分級した分級セメント、ブレーン比表面積８３００ｃｍ２／ｇ、メジアン径６．１μｍ、炭酸カルシウム含有率９．５％
分級セメントｈ：普通ポルトランドセメントと炭酸カルシウムを混合後、分級した分級セメント、ブレーン比表面積１５８００ｃｍ２／ｇ、メジアン径２．５μｍ、炭酸カルシウム含有率１３．２％【００３１】
【表２】
2011027890.tif 000003
【００３２】
表２より、７０００ｃｍ２／ｇ以上のブレーン比表面積を持ち、メジアン径が７μｍ以下である高炉スラグ微粉末と分級セメントを用いることで、小さなブリーディング率と良好な浸透性と優れた圧縮強度を示すことがわかる。高炉スラグ微粉末と分級セメントの両者又はいずれかがブレーン比表面積で７０００ｃｍ２／ｇ未満であるか、メジアン径で７μｍを超える場合には、ブリーディング率が大きくなり、浸透性が悪くなり、圧縮強度も低下する。
【実施例３】
【００３３】
高炉スラグ微粉末ａ１００部に対して炭酸カルシウムの含有量が異なる分級セメントを表３に示すように加え、高炉スラグ微粉末と分級セメントの合計１００部に対して分散剤Ａを１．０部加え地盤注入用水硬性セメント組成物を調整した。この地盤注入用水硬性セメント組成物１００部に対して８５０部となるように水を加え２分間グラウトミキサーで練り混ぜた。尚、比較のために、炭酸カルシウムを含有しない普通ポルトランドセメントを分級し、その後、ブレーン比表面積５５００ｃｍ２／ｇの炭酸カルシウムを所定量加え同様に評価した。得られたセメントミルクの粘度、ブリーディング率、浸透性、圧縮強度を測定した。結果を表３に示す。【００３４】
＜使用材料＞
炭酸カルシウム：上越鉱業社製、ブレーン比表面積５５００ｃｍ２／ｇ  市販品【００３５】
【表３】
2011027890.tif 000004
【００３６】
表３より、炭酸カルシウムが分級セメント１００部中６〜２０部（本発明の範囲）である場合、ブリーディング率が小さく、強度発現性も大きいことがわかる。これに対して、炭酸カルシウムが分級セメント１００部中６部未満の場合や、炭酸カルシウムの含有量が本発明の範囲内でも分級しないで分級セメントに添加した場合には、ブリーディング率が大きく、強度発現性も小さくなる傾向が認められ、反応活性が小さいことがわかる。よって、粒子が細かい炭酸カルシウムを特定量含有することで強固な硬化体を形成するので長期的な耐久性も向上すると考えられる。
【実施例４】
【００３７】
高炉スラグ微粉末ａ１００部に対して分級セメントｅを１５部、高炉スラグ微粉末と分級セメントの合計１００部に対して分散剤を表４に示すように加え地盤注入用水硬性セメント組成物を調整した。この地盤注入用水硬性セメント組成物１００部に対して８５０部となるように水を加え２分間グラウトミキサーで練り混ぜた。得られたセメントミルクの粘度、ブリーディング率、浸透性、圧縮強度を測定した。結果を表４に示す。【００３８】
＜使用材料＞
分散剤Ｃ：分散剤Ａ１００部に対して日本シーカ社製のメラミン系分散剤１０部配合した分散剤
分散剤Ｄ：分散剤Ａ１００部に対して日本シーカ社製のメラミン系分散剤３０部配合した分散剤
分散剤Ｅ：分散剤Ａ１００部に対して日本シーカ社製のメラミン系分散剤１００部配合した分散剤
分散剤Ｆ：分散剤Ａ１００部に対して日本シーカ社製のメラミン系分散剤６００部配合した分散剤
分散剤Ｇ：分散剤Ａ１００部に対して日本シーカ社製のメラミン系分散剤１０００部配合した分散剤
分散剤Ｈ：ナフタレンスルホン酸塩系分散剤  第一工業製薬社製  セルフロー１１０Ｐ
分散剤Ｉ：リグニンスルホン酸塩系分散剤  日本製紙社製  バニレックスＮ
分散剤Ｊ：メラミン系分散剤  日本シーカ社製  シーカメントＦＦ【００３９】
＜測定方法＞
圧縮強度のばらつき：１０００ｍのアクリルパイプ内を浸透させ硬化したサンドゲルを１００ｍｍの長さになるように切断し１０個の圧縮強度試験体を作製し、それぞれの圧縮強度を測定したときの変動係数を求めた。【００４０】
【表４】
2011027890.tif 000005
【００４１】
表４より、ポリアクリル酸系分散剤を用いることでブリーディング率を小さくでき良好な浸透性を確保することができることがわかる。特に、メラミン系分散剤との併用は好ましく、浸透距離の違いによる圧縮強度差が小さくなることから、より均一な改良固化体を得ることが可能と考えられる。ポリアクリル酸系分散剤以外の分散剤（ナフタレンスルホン酸塩系分散剤、リグニンスルホン酸塩系分散剤、メラミン系分散剤）を単独で用いた場合には、良好な浸透性を確保できない。
【実施例５】
【００４２】
表５に示すように地盤注入用水硬性セメント組成物を調整し、さらにその組成物１００部に対して表に示す水を加えてセメントミルクを調整した。そのセメントミルクを用いて浸透流下試験を行い、水流がある模擬地盤を想定したセメントミルクの流出試験を行なった。評価項目は、セメントミルクの流出の有無、７日後に模擬地盤内から硬化体を取り出し、その形状とほぼ球形に硬化していた場合は直径を確認した。試験結果を表６に示す。【００４３】
【表５】
2011027890.tif 000006
【００４４】
＜試験方法＞
浸透流下試験：ＪＧＳ０３１１−２０００に示す土の透水試験方法に準拠して行なった。試験条件は、φ１０×２３ｃｍの透明なアクリル容器に５号珪砂を間隙率４０．５％になるように充填し模擬地盤を作製した。なお、模擬地盤を作製するアクリル容器の底面はフィルターをセットし、水やセメントミルクが流れ出るようにした。作製した模擬地盤の中心付近にセメントミルクが注入されるようにパイプをセットし、作製した模擬地盤容器ごと水を満たした容器に浸漬した。浸漬した模擬地盤容器は、模擬地盤容器上端部と水を満たした容器の水位差を０．７ｃｍになるようにし、常に水を供給することで水が入れ替わるような条件とし、パイプより練り混ぜたセメントミルクを１２０ｃｃ注入し、模擬地盤からのセメントミルクの流出状況を観察した。また、模擬地盤内に留まったセメントミルク硬化体の状態は、材齢７日後に模擬地盤容器を解体し、内部から硬化体を取り出し、その形状と、ほぼ球形に硬化していた場合は直径を確認した。注入する前の注入材のブリーディング率も測定した。【００４５】
【表６】
2011027890.tif 000007
【００４６】
表６より、本発明の地盤注入用セメント組成物を用いることで、流水下で地盤内に注入しても流出せずに地盤内に留まり、ほぼ理論どおりの硬化体を形成することがわかる。また、硬化体がほぼ球形の状態で地盤内で硬化していることから、均一な浸透注入もなされている。また、使用水量が、地盤注入用水硬性セメント組成物１００部に対して、４００〜１５００部の範囲内であれば、ブリーディング率の変化も小さいことがわかる。
【実施例６】
【００４７】
防波堤基礎地盤の液状化対策工事において、本発明の地盤注入用セメント組成物を用いた実施工を行なった。施工方法は、グラウトミキサーで実験No.5-9、5-11、5-16の注入材セメントミルクを調整して地盤内に注入した。それぞれのセメントミルクは２分間練混ぜ、一旦、貯留槽に移し、グラウトポンプでホース、注入管（単管ロッド）を介して圧送注入した。注入中の圧力管理は０．５ＭＰaを最大とし、注入率は４０％、注入量は１ｍ３とした。いずれの注入材セメントミルクともに、注入圧力の管理以下で注入することができた。１ヶ月後、注入したセメントミルクの硬化状況を確認するために地盤を掘り返したところ、注入材セメントミルクが地盤に浸透し硬化した状況を観察できた。いずれの硬化体も直径が４５〜６５ｃｍの球形に近い形状であった。その硬化体からサンプルを切り出し圧縮強度を測定したところ、実験No.5-9に相当する注入材硬化体は3.5N/mm2、実験No.5-11は1.4N/mm2、実験No.5-16は0.4N/mm2であり、十分な改良効果があることを確認できた。
【実施例７】
【００４８】
実施例６に示す防波堤基礎地盤の液状化対策工事において使用した設備を用いて、本発明の地盤注入用セメント組成物を練り混ぜてホース内を圧送し、圧送を中断して６０分間ホース内に注入材を滞留させた。その後、再度運転を開始したときの始動状態を確認した。確認した配合は、実験No.5-9、5-11、5-13、5-14、5-18（練混ぜ水量が異なる）の注入材セメントミルクであり、比較として、実験No.5-1、5-2、5-3、5-4、5-6も同様に実施した。その結果、実験No.5-9、5-11、5-13、5-14、5-18の注入材は、ホース内での粒子の沈降はほとんどなく、始動時の圧力もかからずスムーズに圧送を再開できた。一方、比較例である実験No.5-1、5-2、5-3、5-4、5-6の注入材は、ホース内での粒子の沈降が確認された。特に、実験No.5-4、5-5はホース断面の半分程度が沈降した粒子で覆われており、再始動できなかった。実験No.5-1、5-2、5-3は、始動できたが、始動時の圧力が大きく始動後数分程度で分散しない塊状の粒子がホース内を流れたためホースの閉塞が生じた。
【産業上の利用可能性】
【００４９】
本発明の地盤注入用水硬性セメント組成物は材料分離が小さく、浸透性に優れ、施工性および広範の改良を迅速に行なうことが可能となる。また、特性の分級セメント、微粉スラグ、分散剤により形成した硬化体は、十分な強度発現性を示し、長期的な耐久性に優れることから、砂質土地盤の液状化対策などの各種軟弱地盤の補強工事に適用できる。
【国際調査報告】
2011027890.tif 000008
2011027890.tif 000009
2011027890.tif 000010
2011027890.tif 000011